(57)【要約】【課題】複数のラミナを積層して構成される集成材に、その集成材を傷めず、重量を増加させず、かつその強度を十分に保ちつつ、防腐剤を、容易かつ十分に浸透させることのできる防腐処理方法を提供する。【解決手段】ラミナ２の片面に、繊維方向に沿って一本または複数本の溝Ｇを形成して溝付きラミナ２ａを形成し、溝付きラミナ２ａの少なくとも片面に、溝Ｇを形成していないラミナ２である通常ラミナ２ｂを固着して集成材１を構成する。集成材１を、防腐剤Ｓを含む液剤Ｌに浸漬し、集成材１の表面および溝Ｇからその内部に、防腐剤Ｓを浸透させる。【選択図】図３
2010247494.tif 000002
【特許請求の範囲】
【請求項１】
複数のラミナを積層して構成される集成材を防腐処理する方法であって、
前記ラミナの片面に、繊維方向に沿って一本または複数本の溝を形成して溝付きラミナを形成し、
前記溝付きラミナの少なくとも片面に、溝を形成していないラミナである通常ラミナを固着して集成材を構成した後、
前記構成した集成材を、防腐剤を含む液剤に浸漬して、前記集成材の表面および前記溝からその内部に、前記防腐剤を浸透させることを特徴とする集成材の防腐処理方法。
【請求項２】
複数のラミナを積層して構成される集成材を防腐処理する方法であって、
前記ラミナの片面に、繊維方向に沿って一本または複数本の溝を形成して溝付きラミナを形成し、
前記溝付きラミナを同一方向に複数枚積層し、その両面にそれぞれ、溝を形成していないラミナである通常ラミナを一枚または複数枚固着して集成材を構成した後、
前記構成した集成材を、防腐剤を含む液剤に浸漬して、前記集成材の表面および前記溝からその内部に、前記防腐剤を浸透させることを特徴とする集成材の防腐処理方法。
【請求項３】
前記複数の溝付きラミナの間に、一枚または複数枚の通常ラミナを介在させたことを特徴とする請求項２に記載の集成材の防腐処理方法。
【請求項４】
複数のラミナを積層して構成される集成材を防腐処理する方法であって、
前記ラミナの片面に、繊維方向に沿って一本または複数本の溝を形成して溝付きラミナを形成し、
前記溝付きラミナを、防腐剤を含む液剤に浸漬して、前記溝付きラミナの表面および前記溝からその内部に、前記防腐剤を浸透させた後、
前記防腐剤を浸透させた溝付きラミナを、複数枚固着するか、あるいは、前記防腐剤を浸透させた溝付きラミナに、溝を形成していないラミナである通常ラミナを一枚以上固着して、集成材を構成することを特徴とする集成材の防腐処理方法。
【請求項５】
前記溝を、前記集成材を固定するためのボルトが貫通する部分を避けて形成したことを特徴とする請求項１乃至４のうちいずれか一つに記載の集成材の防腐処理方法。
【請求項６】
前記集成材が、布基礎の上に固定される土台角、または柱であることを特徴とする請求項１乃至５のうちいずれか一つに記載の集成材の防腐処理方法。
【発明の詳細な説明】
【技術分野】
【０００１】
本発明は、集成材の防腐処理方法に関する。より詳細には、住宅等の建築に使用される集成材（積層材）に対して防腐処理を行う方法に関するものである。
【背景技術】
【０００２】
木材は、乾燥状態では長期間安定した状態を保つことができる。このことは、多くの木造建築物（例えば法隆寺）が１０００年以上も建築当初の原形を維持していることから明らかである。
【０００３】
しかし、木材は乾燥状態で優れた耐久性を発揮するものの、含水状態では、腐朽菌の作用によって腐朽が進み易いという欠点を有している。例えば、地面に打ち込んだ杭は含水するので、防腐処理が施されていなければ、シロアリの被害に加えて腐朽菌の作用によって短期間（数年）で腐朽し、多くの場合、その原形を失ってしまう。
【０００４】
木材資源が豊富な時代は、例えば、住宅の土台角（土台用の角材）にはクリやヒノキなどの耐久性に優れた木材（優良材）を使用することで腐朽等に対応してきた。しかし、近年では木材資源の枯渇によってこうした優良材が高価となり、ベイツガ、ラジアータパインなどの優良材と比較して耐久性に劣る木材を使用せざるを得ない状況にある。
【０００５】
こうした耐久性の劣る木材を土台角などに用いる場合には、腐朽等に対応すべく防腐処理を施すことが必要である。適切な防腐処理を行うことによって、優良材と同様に、長期間安定した状態を保つことができるからである。
【０００６】
従来、木材（集成材を含む）に防腐処理を施す方法としては、木材を、加熱した薬液中で圧縮および開放を繰り返すもの（例えば、特許文献１参照）や、木材の内部まで防腐剤を均一に浸透させることのできるインサイジング加工方法（例えば、特許文献２、３参照）が開発されてきた。
インサイジング加工方法は、図１１に示すように、木材２０の表面に針状または爪状の刃物を押し当てて無数の刃物傷Ｃを付け、その刃物傷Ｃから防腐剤が内部へ浸透し易くするものである。
【０００７】
さらに、木材に針を差し込み、その先端から防腐剤を注入する方法（例えば、特許文献４参照）や、木材に貫通孔を穿設して、その中に防腐剤を投入し、その成分を木材中に徐々に浸透させる方法（例えば、特許文献５参照）も開発されている。
【０００８】
【特許文献１】特開２００１−２７７２０４号公報
【特許文献２】特開昭５６−６９１０２号公報
【特許文献３】特開２００２−２８３３０５号公報
【特許文献４】特開２００２−１８７１０７号公報
【特許文献５】特開平１１−１７２８０７号公報
【発明の開示】
【発明が解決しようとする課題】
【０００９】
しかしながら、上記した従来の防腐処理方法には、以下の問題がある。
（１）防腐剤の浸透が不十分である（特許文献１に記載の防腐処理方法）。
特許文献１に記載の方法は、肉厚の小さい木材に対しては有効であるが、肉厚の大きい木材（例えば、土台角（肉厚：１０５〜１２０ｍｍ））に対しては、防腐剤が内部へ十分に浸透し難い。
その結果、防腐剤が浸透した表面部分を残して、内部が腐朽して空洞化してしまう場合がある。
【００１０】
（２）防腐処理に長時間を要する（特許文献１に記載の防腐処理方法）。
木材２０（集成材１）の肉厚が大きい場合（例えば、１２０ｍｍ×１２０ｍｍの角柱の場合）、図１３に示すように、表面に付着した防腐剤Ｓを、木材２０の中心部分まで長い距離（最短で６０ｍｍ）を浸透させる必要がある。また、防腐剤Ｓを木材２０の中心部まで浸透させた後、余分な溶媒を除去しなければならないが、この溶媒も長い距離（最短６０ｍｍ）を逆方向に浸透させる必要がある。こうした作用は圧縮装置を使用して促進させることができるものの、通常、１〜２日の処理時間が必要となる。
【００１１】
なお、防腐剤Ｓの浸透が不十分だと腐朽の恐れが生じる。また、溶媒の除去が不十分であると、居住者への健康被害が発生し、さらに、木材が乾燥に伴って変形するなどの問題が生じる。
【００１２】
防腐剤の浸透性やその溶媒の除去を容易とするために、図１２に示すように、木材２０の中央部に通気孔Ｈを穿設することが考えられる。
しかし、この場合、少なくとも木材２０全長の半分の長さを有する特殊なドリルが必要となり、また、作業も厄介である。さらに、ドリルの偏心によって通気孔Ｈの位置ずれが生じる場合もある。またさらに、後述する（７）のようにボルトを締める際に強度が不足するといった問題も発生する。
【００１３】
（３）木材の重量が増加する（特許文献１、２、３、４に記載の防腐処理方法）。
防腐剤の処理後に溶媒を十分に除去すれば木材の重量の増加は１％以下であるが、除去が不十分な場合は重量が大幅に増加する。例えば、土台角は長さが４ｍ程度の長大材であるので、運搬や保管がさらに困難となる。
【００１４】
（４）木材の表面が荒れる（特許文献２、３の防腐処理方法）。
特許文献２および３に記載のインサイジング加工は、図１１で示したように、木材２０の表面に刃物で無数の傷を付けるために、土台角の表面に凹凸状の刃物傷Ｃが形成されてしまう。この刃物傷Ｃは深いので、表面を研磨および塗装しても平滑面にはならず、よって化粧性が悪い。
この刃物傷Ｃを目立たなくするためには、刃物を肉薄として刃物傷Ｃが細線となるように切込み加工することが考えられるが、そうすると木材２０から刃物を抜いた瞬間に、刃物で形成した切込みが木材２０の弾性によって閉塞しまう。その結果、防腐剤の浸透が不十分となったり、浸透に時間が掛かってしまう。
【００１５】
（５）木材の強度が低下する（特許文献２、３に記載の防腐処理方法）。
通常、インサイジング加工の刃物は木材の表面部分の繊維を切断することになり、この表面部分は曲げモーメントが最も強く作用する部分であるため、木材の強度が低下してしまう（通常、数％〜２０％低下する）。
【００１６】
（６）防腐効果が遅くて不確実である（特許文献５に記載の防腐処理方法）。
特許文献５に記載の方法は、防腐剤の成分が木材に浸透するのに長期間を要するので、即効性がなく、従って、防腐剤の効果が発揮されるまでにシロアリや腐朽菌の被害に遭ってしまうといった危険性がある。また、木材の全体に防腐剤を確実に浸透させることできず、よって、その防腐効果も不確実である。
【００１７】
（７）木材がボルトによって破損する（特許文献５に記載の防腐処理方法）。
例えば、図１４および図１５に示すように、土台角（木材２０）に貫通孔Ｐを穿設すると、木材を布基礎に固定するためのアンカーボルト１１ａや、隣接する土台角同士を接合するための横方向ボルト１１ｂを締付ける際に土台角が破損してしまい易い。また、これによって、ボルト１１ａ，１１ｂの緩みが発生してしまう。
【００１８】
そこで本発明の目的とするところは、木材である集成材に、その集成材を傷めず、重量を増加させず、かつその強度を十分に保ちつつ、防腐剤を、容易かつ十分に浸透させることのできる防腐処理方法を提供することにある。
【課題を解決するための手段】
【００１９】
上記の目的を達成するために、本発明の請求項１に記載の集成材の防腐処理方法は、複数のラミナ（２）を積層して構成される集成材（１）を防腐処理する方法であって、
前記ラミナ（２）の片面に、繊維方向に沿って一本または複数本の溝（Ｇ）を形成して溝付きラミナ（２ａ）を形成し、前記溝付きラミナ（２ａ）の少なくとも片面に、溝（Ｇ）を形成していないラミナ（２）である通常ラミナ（２ｂ）を固着して集成材（１）を構成した後、前記構成した集成材（１）を、防腐剤（Ｓ）を含む液剤（Ｌ）に浸漬して、前記集成材（１）の表面および前記溝（Ｇ）からその内部に、前記防腐剤（Ｓ）を浸透させることを特徴とする。
【００２０】
なお、上記「繊維方向」とは、図１６の矢印で示す方向（年輪に直交する方向）を言う（以下同じ）。
【００２１】
また、請求項２に記載の集成材の防腐処理方法は、複数のラミナ（２）を積層して構成される集成材（１）を防腐処理する方法であって、
前記ラミナ（２）の片面に、繊維方向に沿って一本または複数本の溝（Ｇ）を形成して溝付きラミナ（２ａ）を形成し、前記溝付きラミナ（２ａ）を同一方向に複数枚積層し、その両面にそれぞれ、溝（Ｇ）を形成していないラミナ（２）である通常ラミナ（２ｂ）を一枚または複数枚固着して集成材（１）を構成した後、前記構成した集成材（１）を、防腐剤（Ｓ）を含む液剤（Ｌ）に浸漬して、前記集成材（１）の表面および前記溝（Ｇ）からその内部に、前記防腐剤（Ｓ）を浸透させることを特徴とする。
【００２２】
また、請求項３に記載の集成材の防腐処理方法は、前記複数の溝付きラミナ（２ａ）の間に、一枚または複数枚の通常ラミナ（２ｂ）を介在させたことを特徴とする。
【００２３】
さらに、請求項４に記載の集成材の防腐処理方法は、複数のラミナ（２）を積層して構成される集成材（１）を防腐処理する方法であって、
前記ラミナ（２）の片面に、繊維方向に沿って一本または複数本の溝（Ｇ）を形成して溝付きラミナ（２ａ）を形成し、前記溝付きラミナ（２ａ）を、防腐剤（Ｓ）を含む液剤（Ｌ）に浸漬して、前記溝付きラミナ（２ａ）の表面および前記溝（Ｇ）からその内部に、前記防腐剤（Ｓ）を浸透させた後、前記防腐剤（Ｓ）を浸透させた溝付きラミナ（２ａ）を、複数枚固着するか、あるいは、前記防腐剤（Ｓ）を浸透させた溝付きラミナ（２ａ）に、溝（Ｇ）を形成していないラミナ（２）である通常ラミナ（２ｂ）を一枚以上固着して、集成材（１）を構成することを特徴とする。
【００２４】
またさらに、請求項５に記載の集成材の防腐処理方法は、前記溝（Ｇ）を、前記集成材（１）を固定するためのボルト（１１）が貫通する部分を避けて形成したことを特徴とする。
【００２５】
また、請求項６に記載の集成材の防腐処理方法は、前記集成材（１）が、布基礎（１０）の上に固定される土台角、または柱であることを特徴とする。
【００２６】
なお、カッコ内の記号は、図面および後述する発明を実施するための最良の形態に記載された対応要素または対応事項を示す。
【発明の効果】
【００２７】
本発明の請求項１に記載の集成材の防腐処理方法によれば、以下の効果が発揮される。
（１）防腐剤が十分浸透する。
防腐剤を含む液剤に浸漬された集成材には溝が形成されているので、防腐剤が集成材の表面のみならずその溝からも浸透する。従って、防腐剤が集成材の全体に十分浸透する。
【００２８】
（２）防腐処理時間が短い。
集成材に溝を設けているので、防腐剤の浸透距離を短くすることができる。また、防腐剤浸透後、溶媒の除去も同様に短くすることができる。集成材の肉厚が大きい場合（例えば、１２０ｍｍ×１２０ｍｍの角柱の場合）、従来では最短で６０ｍｍの距離を浸透させる必要があったが、本発明では、溝の位置や数によって異なるものの、従来の１／２〜１／４程度まで短縮することができる。従って、防腐処理を短時間で行うことができる。
【００２９】
（３）集成材の軽量化が可能である。
防腐剤の処理後における溶媒の除去を確実に行うことができる。従って、集成材の重量が溶媒の残存によって増加するといった事態を防止することができる。また、溝を形成したことによっても集成材の重量を軽減することができる（必要な強度を維持しつつ、最大約３０％軽減することが可能である）。
【００３０】
（４）表面の荒れがない。
インサイジング加工のように集成材に刃物傷を形成しないので、表面を凹凸のない平滑面のまま保つことができ、化粧性に優れる。従って、この集成材は、例えば、外から視覚される土台角として使用する場合に適している。
【００３１】
（５）強度が低下しない。
溝は、集成材の表面部分（曲げモーメントが最も強く作用する部分）ではなく、その内部に形成しているので、集成材の強度を十分なものに維持することができる。また、溝は繊維方向に沿って形成しているので、複数の繊維を切断することがない。これによっても、集成材の強度を高く維持することができる。
【００３２】
（６）防腐効果が迅速で確実である。
溝を形成した集成材を、防腐剤を含む液剤に浸漬するので、防腐剤を短時間で迅速に浸透させることができる。従って、防腐処理後、直ぐに防腐効果が発揮される。
【００３３】
また、請求項２に記載の集成材の防腐処理方法によれば、請求項１に記載の発明と同様の作用効果が発揮される。また、溝付きラミナを同一方向に複数枚積層し、その両面に、通常ラミナを一枚または複数枚固着して集成材を構成しているので、肉厚の集成材の中央部分に溝を配置することができる。従って、この肉厚の集成材にも効果的に防腐処理を施すことができる。
【００３４】
また、請求項３に記載の集成材の防腐処理方法によれば、請求項２に記載の発明の作用効果に加えて、複数の溝付きラミナの間に、一枚または複数枚の通常ラミナを介在させたので、溝の位置を分散させることができる。これによっても、肉厚の集成材に効果的な防腐処理を施すことができる。
【００３５】
さらに、請求項４に記載の集成材の防腐処理方法によれば、溝付きラミナに防腐剤を浸透させた後に複数枚固着したり、あるいは、防腐剤を浸透させた溝付きラミナに、溝を形成していないラミナである通常ラミナを一枚以上固着して、集成材を構成することができる。
【００３６】
さらにまた、請求項５に記載の集成材の防腐処理方法によれば、請求項１乃至４に記載の発明の作用効果に加えて、溝を、集成材を固定するためのボルトが貫通する部分を避けて形成したので、集成材がボルトを締結することによって破損することがない。また、ボルトの緩みも発生しない。
【００３７】
また、請求項６に記載の集成材の防腐処理方法によれば、請求項１乃至５に記載の発明の作用効果に加えて、集成材が、布基礎の上に固定される土台角、または柱であるので、この土台角または柱に防腐剤を容易かつ十分に浸透させることができる。また、この防腐処理は、土台角または柱を傷めず、その重量を増加させず、さらにその強度を維持したまま行うことができる。
【発明を実施するための最良の形態】
【００３８】
図１乃至図３を参照して、本発明の実施形態に係る集成材の防腐処理方法について説明する。図１は、集成材１を構成するラミナ２（溝付きラミナ２ａ）を示す斜視図であり、図２は複数のラミナ２によって構成された集成材１を示す斜視図である。また、図３は集成材１を防腐剤Ｓを含む液剤Ｌに浸漬した状態を示す斜視図である。
【００３９】
本実施形態における集成材１は土台角（住宅の布基礎１０に固定される土台）として使用されるものであり、複数のラミナ２を積層して構成したものである。なお、この集成材１は土台角の他に、柱や梁など他の部材として使用することもできる。
【００４０】
本実施形態における集成材１は六枚のラミナ２を積層して構成したものであり、次のように防腐処理される。まず、図１に示すように、ラミナ２の各片面に、繊維方向に沿って二本の溝Ｇを形成して溝付きラミナ２ａを形成する。この溝付きラミナ２ａを二枚形成する。
次に、図２に示すように、その二枚の溝付きラミナ２ａを、同一方向（ラミナ２および溝Ｇの配置方向が同一）に積層し、その両面に、溝Ｇを形成していないラミナ２である通常ラミナ２ｂを二枚ずつ同一方向（ラミナ２の配置方向が同一）に配置して固着する。これによって、集成材１を構成する。
【００４１】
そして、図３に示すように、この集成材１を、浸漬容器Ｒに貯えた防腐剤Ｓを含む液剤Ｌに一定時間浸漬する。これによって、図４の矢印で示すように、防腐剤Ｓが、集成材１の表面および溝Ｇからその内部を含む全体に浸透し、防腐処理が施される。なお、液剤Ｌは、少なくとも防腐剤Ｓと溶媒を混合した液状体である。
【００４２】
この集成材１は、土台角（１２０ｍｍ×１２０ｍｍ）として使用するものであり、従って、各ラミナ２の肉厚は２０ｍｍとしている。また、各ラミナ２に形成した二つの溝Ｇは、ラミナ２の横幅を三等分する位置に形成し、防腐剤Ｓが集成材１の内部に均等に浸透するようにしている。また、溝Ｇの深さは、ラミナ２の肉厚の１／２以上に設定している。この集成材１は、図２および図３に示すように、木口面から溝Ｇが視覚される。
【００４３】
本実施形態に係る集成材の防腐処理方法は、溝Ｇを設けているので、防腐剤Ｓを集成材１の表面とこの溝Ｇから浸透させることができる。従って、集成材１の中心部を含む全体に、防腐剤Ｓを短時間で十分に浸透させることができる。また、溝Ｇを設けたことによって、防腐剤Ｓの浸透後における溶媒の除去を確実に行うことができるので、集成材１の軽量化を図ることができる。また、溝Ｇを設けたことによる軽量化も図ることができる。
【００４４】
さらに、この防腐処理方法は、集成材１の表面部分を傷つけることなく行うので、その化粧性を良好に保つことができると共に、強度を低下させることがない。この強度は、溝Ｇを集成材１の繊維方向に沿って形成したことによっても保たれる。また、集成材１を防腐剤Ｓを含む液剤Ｌに浸漬するので、防腐剤Ｓを迅速に浸透させることができ、防腐効果も短時間で発揮される。
【００４５】
なお、上記実施形態に係る集成材（土台角）１を布基礎１０に、図５に示すような状態でアンカーボルト１１ａで固定する場合、溝Ｇがアンカーボルト１１ａの締付けによって潰れる恐れはないが、この集成材１を隣接する集成材（土台角）１に羽子板ボルト等の横方向ボルト１１ｂで、図６に示すような状態で固定する場合には、溝Ｇが潰れてしまう恐れがある。
【００４６】
そうした場合、図７に示すように、集成材１の、少なくとも横方向ボルト１１ｂを貫通する部分のラミナ２には溝Ｇを形成せず、その上下のラミナ２に溝Ｇを形成しておくことができる。すなわち、集成材１の横方向ボルト１１ｂが貫通する部分を図７に示す構成とし、他の部分を図２に示す構成とする。こうすることで、横方向ボルト１１ｂを強く締めすぎても溝Ｇが潰れる恐れがない。
【００４７】
また、集成材１の全長を図７に示す構成とすることもできる。こうすることによって、図８に示すように、集成材１を布基礎１０にアンカーボルト１１ａで固定する場合や、図９に示すように、隣接する集成材１と横方向ボルト１１ｂで固定する場合にも、溝Ｇが潰れることがない。
【００４８】
なお、溝Ｇの数と形成位置は、防腐剤Ｓの浸透程度によって決定するが、例えば、ボルト１１による固定を考慮しなくても良い場合は、図１０に示すように、多数の溝Ｇを設けることが可能である。
【００４９】
また、防腐剤Ｓの浸透手段は特に限定されないが、溝Ｇの形成によって、防腐剤Ｓおよび溶媒の浸透距離が従来技術より短いので、一般的な減圧・加圧手段を用いて浸透させることもできるが、集成材１の材質や溝Ｇの数や位置によっては、単に、防腐剤Ｓを含む液剤Ｌ中に浸漬するのみでも良い。
【００５０】
なお、本実施形態に係る集成材の防腐処理方法では、集成材１を構成した後、防腐剤Ｓを含む液剤Ｌに浸漬して、集成材１の表面および溝Ｇからその内部に、防腐剤Ｓを浸透させるようにしたが、集成材を構成する前段階で防腐剤Ｓを浸透させるようにしてもよい。
すなわち、ラミナ２の片面に、繊維方向に沿って一本または複数本の溝Ｇを形成して溝付きラミナ２ａを形成し、溝付きラミナ２ａを、防腐剤Ｓを含む液剤Ｌに浸漬して、溝付きラミナ２ａの表面および溝Ｇからその内部に、防腐剤Ｓを浸透させる。その後、防腐剤Ｓを浸透させた溝付きラミナ２ａを、複数枚固着するか、あるいは、防腐剤Ｓを浸透させた溝付きラミナ２ａに、溝Ｇを形成していないラミナ２である通常ラミナ２ｂを一枚以上固着して、集成材１を構成することもできる。
【産業上の利用可能性】
【００５１】
防腐剤Ｓに代えて防虫剤を使用することで、防虫に関連する分野における適用が可能である。また、着色剤を使用することで、着色分野における適用が可能となる。
【図面の簡単な説明】
【００５２】
【図１】本実施形態における集成材を構成するラミナ（溝付きラミナ）を示す斜視図である。
【図２】図１に示す複数のラミナによって構成された集成材を示す斜視図である。
【図３】図２に示す集成材を、防腐剤を含む液剤に浸漬した状態を示す斜視図である。
【図４】図３において防腐剤が集成材に浸透する状態を示す説明図である。
【図５】図２に示す集成材にアンカーボルトを貫通した状態を示す斜視図である。
【図６】図２に示す集成材に横方向ボルトを貫通した状態を示す斜視図である。
【図７】本発明における集成材の他の実施形態を示す斜視図である。
【図８】図７に示す集成材にアンカーボルトを貫通した状態を示す斜視図である。
【図９】図７に示す集成材に横方向ボルトを貫通した状態を示す斜視図である。
【図１０】本発明のおける集成材のさらに他の実施形態を示す斜視図である。
【図１１】従来例に係るインサイジング加工方法における木材を示す斜視図である。
【図１２】従来例に係る防腐処理方法の木材を示す斜視図である。
【図１３】従来例に係る防腐処理方法において、防腐剤が木材に浸透する状態を示す説明図である。
【図１４】従来例における木材を示す斜視図である（アンカーボルトを貫通した状態）。
【図１５】従来例における木材を示す斜視図である（横方向ボルトを貫通した状態）。
【図１６】木材（ラミナ）の繊維方向を示す斜視図である。
【符号の説明】
【００５３】
１        集成材
２        ラミナ
２ａ      溝付きラミナ
２ｂ      通常ラミナ
１０        布基礎
１１        ボルト
１１ａ      アンカーボルト
１１ｂ      横方向ボルト
２０        木材
Ｃ        刃物傷
Ｇ        溝
Ｈ        通気孔
Ｌ        液剤
Ｐ        貫通孔
Ｒ        浸漬容器
Ｓ        防腐剤
【図１】
2010247494.tif 000003
【図２】
2010247494.tif 000004
【図３】
2010247494.tif 000005
【図４】
2010247494.tif 000006
【図５】
2010247494.tif 000007
【図６】
2010247494.tif 000008
【図７】
2010247494.tif 000009
【図８】
2010247494.tif 000010
【図９】
2010247494.tif 000011
【図１０】
2010247494.tif 000012
【図１１】
2010247494.tif 000013
【図１２】
2010247494.tif 000014
【図１３】
2010247494.tif 000015
【図１４】
2010247494.tif 000016
【図１５】
2010247494.tif 000017
【図１６】
2010247494.tif 000018